КОМПОЗИЦИЯ СОЛНЦЕОТРАЖАЮЩЕГО ПОКРЫТИЯ

1. Композиция солнцеотражающего покрытия, включающая:
пленкообразующую смолу;
несколько пигментов, прозрачных в ближнем ИК-диапазоне, которые диспергированы в пленкообразующей смоле, при этом несколько пигментов, прозрачных в ближней ИК-области содержат первый периленовый пигмент и второй периленовый пигмент, отличающийся от первого периленового пигмента; и
пигмент, отражающий в ближнем ИК-диапазоне, диспергированный в пленкообразующей смоле, при этом пигмент, отражающий в ближнем ИК-диапазоне, отличается от первого периленового пигмента и второго периленового пигмента,
при этом, после формирования отвержденного покрытия на подложке, отвержденное покрытие имеет серовато-белый или серый цвет, и
при этом композиция солнцеотражающего покрытия, по существу, не содержит технический углерод.
2. Композиция солнцеотражающего покрытия по п. 1, отличающаяся тем, что первый периленовый пигмент включает периленовый пигмент зеленого оттенка, и второй периленовый пигмент включает периленовый пигмент пурпурного оттенка.
3. Композиция солнцеотражающего покрытия по п. 1, отличающаяся тем, что отвержденное покрытие имеет серовато-белый или серый цвет, что определено следующими значениями в цветовом пространстве CIELAB, при измерении с использованием интегрирующего шарового фотометра с люминесцентной лампой D65 при наблюдении под углом 10° с зеркальным компонентом в комплекте:
значение L* в диапазоне от 40 до 95;
значение a* в диапазоне от минус 2 до 2; и
значение b* в диапазоне от минус 6 до 6.
4. Композиция покрытия по п. 1, отличающаяся тем, что пигмент, отражающий в ближнем ИК-диапазоне, содержит диоксид титана.
5. Композиция покрытия по п. 4, отличающаяся тем, что диоксид титана диспергирован в пленкообразующей смоле, будучи в порошковой форме.
6. Композиция покрытия по п. 1, отличающаяся тем, что отвержденное покрытие проявляет суммарное отражение солнечного излучения по меньшей мере 45% при измерении в соответствии с ASTM E903-12.
7. Композиция покрытия по п. 1, отличающаяся тем, что отвержденное покрытие полностью укрывает подложку при толщине сухой пленки меньше, чем или равной 63,5 мкн (2,5 мил) согласно D6762.
8. Подложка, включающая поверхность, по меньшей мере частично покрытую композицией солнцеотражающего покрытия по п. 1.
9. Подложка по п. 8, отличающаяся тем, что подложкой является аэрокосмический компонент.
10. Подложка по п. 9, отличающаяся тем, что аэрокосмический компонент содержит полимерный композит, армированный углеродным волокном.
11. Подложка по п. 8, отличающаяся тем, что композиция солнцеотражающего покрытия после отверждения является единственным слоем покрытия на подложке.
12. Подложка по п. 8, отличающаяся тем, что композиция солнцеотражающего покрытия после отверждения имеет толщину сухой пленки меньше, чем или равную 63,5 мкн (2,5 мил).
13. Подложка по п. 8, отличающаяся тем, что дополнительно включает слой базового покрытия, расположенный под по меньшей мере частью композиции солнцеотражающего покрытия.
14. Подложка по п. 8, отличающаяся тем, что пигментом, отражающим в ближнем ИК-диапазоне, является диоксид титана.
15. Подложка по п. 14, отличающаяся тем, что диоксид титана диспергирован в пленкообразующей смоле, будучи в порошковой форме.
16. Подложка по п. 8, отличающаяся тем, что первый периленовый пигмент содержит периленовый пигмент зеленого оттенка, и второй периленовый пигмент содержит периленовый пигмент пурпурного оттенка.
17. Подложка по п. 8, отличающаяся тем, что композиция солнцеотражающего покрытия после отверждения имеет серовато-белый или серый цвет, что определено следующими значениями в цветовом пространстве CIELAB при измерении с использованием интегрирующего шарового фотометра с люминесцентной лампой D65 при наблюдении под углом 10° с зеркальным компонентом в комплекте:
значение L* в диапазоне от 40 до 95;
значение a* в диапазоне от минус 2 до 2; и
значение b* в диапазоне от минус 6 до 6.
18. Подложка по п. 8, отличающаяся тем, что композиция солнцеотражающего покрытия после отверждения имеет суммарное отражение солнечного излучения по меньшей мере 45% при измерении в соответствии с ASTM E903-12.
19. Способ получения легковесного аэрокосмического компонента, включающий:
нанесение композиции покрытия по п. 1 по меньшей мере на часть поверхности аэрокосмического компонента; и
отверждение композиции солнцеотражающего покрытия с формированием солнцеотражающего слоя.
20. Способ по п. 19, отличающийся тем, что солнцеотражающий слой имеет толщину сухой пленки меньше, чем или равную 63,5 мкн (2,5 мил).
21. Транспортное средство, включающее поверхность, по меньшей мере частично покрытую композицией солнцеотражающего покрытия по п. 1.
22. Транспортное средство по п. 21, отличающееся тем, что транспортным средством является самолет.